(57)【要約】【課題】塗色設計で顧客との間で共通に用いることができ、画像の作成に大容量のメモリや高速のＣＰＵを必要とせず、塗色開発の効率性を向上させることができる、メタリック塗色の色質感、陰影感、及び粒子感を有するメタリック塗色画像の生成方法、装置及びプログラムを提供すること。【解決手段】メタリック塗色の塗板を複数の反射角度で測色し、複数の分光反射率からなる多角度分光反射率を取得するステップと、前記多角度分光反射率を用いてディジタル画像であるメタリック塗色画像を生成するステップと、前記多角度分光反射率を用いて明度を計算し、該明度に対応する明度指数を決定するステップと、前記メタリック塗色画像と所定の粒子感指数に対応するディジタル画像であるミクロテクスチャ画像とを用いて合成画像を生成するステップとを含むことを特徴とする粒子感を有するメタリック塗色画像の生成方法を提供する。【選択図】    図２
2006277555.tif 000002
【特許請求の範囲】
【請求項１】
メタリック塗色の塗板を複数の反射角度で測色し、複数の分光反射率からなる多角度分光反射率を取得するステップと、
前記多角度分光反射率を用いてディジタル画像であるメタリック塗色画像を生成するステップと、
前記多角度分光反射率を用いて明度を計算し、該明度に対応する明度指数を決定するステップと、
前記メタリック塗色画像と所定の粒子感指数に対応するディジタル画像であるミクロテクスチャ画像とを用いて合成画像を生成するステップとを含むことを特徴とする粒子感を有するメタリック塗色画像の生成方法。
【請求項２】
前記ミクロテクスチャ画像が、前記明度指数及び前記粒子感指数に対応するメタリック塗色が表面に塗装された色票を撮像して得られるディジタル画像であることを特徴とする請求項１に記載の粒子感を有するメタリック塗色画像の生成方法。
【請求項３】
前記合成画像の各画素値が、前記メタリック塗色画像の対応する画素値に０より大きく１より小さい透過率ｐを乗じて得られる値と、前記ミクロテクスチャ画像の対応する画素値に（１−ｐ）を乗じて得られる値とを加算して得られることを特徴とする請求項１又は２に記載の粒子感を有するメタリック塗色画像の生成方法。
【請求項４】
前記色票の前記明度指数が３段階以上７段階以下であり、前記色票の前記粒子感指数が３段階以上７段階以下であることを特徴とする請求項２又は３に記載の粒子感を有するメタリック塗色画像の生成方法。
【請求項５】
前記色票が、黒色顔料と光輝性顔料とを配合して得られる塗料を塗装して得られることを特徴とする請求項２から４のいずれかの項に記載の粒子感を有するメタリック塗色画像の生成方法。
【請求項６】
前記光輝性顔料が、鱗片状アルミフレーク顔料又は鱗片状基材を酸化チタンで被覆したホワイトパール顔料であり、平均粒子径が５μｍ以上４０μｍ以下の範囲の値であることを特徴とする請求項５に記載の粒子感を有するメタリック塗色画像の生成方法。
【請求項７】
前記ミクロテクスチャ画像の明度が、前記色票を４５度の入射光の正反射光から偏角で１５度以上２５度以下の範囲で測色した測定値であり、前記メタリック塗色画像の明度が、前記塗板の前記分光反射率を用いて１５度以上２５度以下の範囲で計算した計算値であることを特徴とする請求項２から６のいずれかの項に記載の粒子感を有するメタリック塗色画像の生成方法。
【請求項８】
前記ミクロテクスチャ画像の前記明度が、１０以上２００以下の範囲の値であることを特徴とする請求項７に記載の粒子感を有するメタリック塗色画像の生成方法。
【請求項９】
前記ミクロテクスチャ画像が、０度の入射光に対して偏角で１５度以上２５度以下の範囲且つ５倍以上５０倍以下の倍率で前記色票を撮像して得られることを特徴とする請求項３から８のいずれかの項に記載の粒子感を有するメタリック塗色画像の生成方法。
【請求項１０】
前記分光反射率が、４５度の入射光の正反射光から偏角で１０度以上１１０度以下の範囲の５角度において測定して得られる分光反射率の測定値を用いて、回帰式及び回帰係数によって得られる角度の分光反射率であることを特徴とする請求項１から９のいずれかの項に記載の粒子感を有するメタリック塗色画像の生成方法。
【請求項１１】
前記合成画像が、前記メタリック塗色画像の明度と、近似する明度を有する前記ミクロテクスチャ画像とを用いて得られることを特徴とする請求項１に記載の粒子感を有するメタリック塗色画像の生成方法。
【請求項１２】
前記透過率ｐの範囲が０．９≦ｐ≦０．９８であることを特徴とする請求項３に記載の粒子感を有するメタリック塗色画像の生成方法。
【請求項１３】
色票を撮像して、ディジタル画像であるミクロテクスチャ画像を取得する画像入力装置と、
メタリック塗色の塗板を複数の反射角度で測色し、複数の分光反射率からなる多角度分光反射率を取得する分光測色計と、
前記多角度分光反射率を用いてディジタル画像であるメタリック塗色画像を生成し、前記多角度分光反射率を用いて明度を計算し、該明度に対応する明度指数を決定し、前記メタリック塗色画像と所定の粒子感指数に対応するディジタル画像であるミクロテクスチャ画像とを用いて合成画像を生成する演算装置と
を備えることを特徴とする粒子感を有するメタリック塗色画像の生成装置。
【請求項１４】
粒子感を有するメタリック塗色画像の生成装置に、
メタリック塗色の塗板を複数の反射角度で測色し、複数の分光反射率からなる多角度分光反射率を取得する機能と、
前記多角度分光反射率を用いてディジタル画像であるメタリック塗色画像を生成する機能と、
前記多角度分光反射率を用いて明度を計算し、該明度に対応する明度指数を決定する機能と、
前記メタリック塗色画像と所定の粒子感指数に対応するディジタル画像であるミクロテクスチャ画像とを用いて合成画像を生成する機能と
を実現させるためのプログラム。
【請求項１５】
請求項１４記載のプログラムを記録したコンピュータ読取可能な記録媒体。
【発明の詳細な説明】
【技術分野】
【０００１】
本発明はコンピュータグラフィック画像を生成する方法に関し、特に、メタリック塗色の色質感及び陰影感を表すコンピュータグラフィック画像と、粒子感を表すミクロテクスチャ画像とを合成せしめて、粒子感を有するメタリック塗色のコンピュータグラフィック画像を生成する方法に関する。
【背景技術】
【０００２】
近年の工業製品、特に自動車については、益々商品力が求められる時代になった。この商品力のひとつが外観品質である。この外観品質を高めるために、着色顔料と鱗片状の光輝性顔料（アルミフレーク、パールフレーク）又は、レイリー散乱を利用した微粒子酸化チタンを混ぜたメタリック塗色が適用される場合がある。ここでメタリック塗色とは、見る角度により明度や彩度、および色相などの色質感が変化し、金属感やシルキー感等の質感が感じられる塗色を意味する。
【０００３】
従来の自動車会社において、自動車外板色に適用する塗色設計は、次のように行なわれている。まず、自動車会社のデザイナーが、適用する車種のコンセプトに沿ったイメージ画像を作成する。イメージ画像とは、布地、化粧品の瓶、貝殻、天然の造形物、及び雑誌から、写真や絵を適宜選択して組み合わせて作成した画像である。そして、このイメージ画像を基に、塗料会社の調色デザイナーに、狙いとする色質感を口頭で述べ、塗色開発を依頼していた。
【０００４】
一方、近年のコンピュータ関連技術の進歩を背景にした、色を測定する機器、及び表示装置等の性能の向上及びデジタル化により、開発する塗色の精度の向上と開発のスピードアップとが期待される。そこで、自動車会社及び塗料会社は、自動車外板色の新意匠開発において、コンピュータを用いた塗色設計を企図しており、塗色開発における様々な場面において適用することが可能なコンピュータを用いた塗色設計支援ツールを開発している。
【０００５】
一般に、自動車会社のデザイナーや技術者が、新意匠を、コンピュータを用いて表示装置上で設計する場合、全く無から新しい色を作成することはまれである。通常、既存の塗色を元にして色を好みの方向に修正して用いるのが一般的である。
【０００６】
例えば、下記特許文献１は、受光角度が異なる複数の分光反射率（以下、「多角度分光反射率」とする）に基づいて画面上でメタリック塗色のコンピュータグラフィック画像を表示し、分光反射率を修正することによって、メタリック塗色のコンピュータグラフィック画像の色質感を変更する方法及び装置について開示している。
【０００７】
ここで、メタリック塗色の意匠性には、色質感だけではなく、粒子感があり、この粒子感に影響を与えるミクロテクスチャも重要な要素である。例えば、塗膜中の粒子径が大きなアルミフレーク顔料によるギラギラしたシルバーメタリック塗色には“重厚感がある金属感”が感じられる。一方、粒子径が小さなアルミフレーク顔料を含むシルバーメタリック塗色には、“シルキー感”が感じられる。
【０００８】
本明細書において、メタリック塗色の色質感とは、メタリック塗色を１ｍ以上離して表面を観察した場合の全体の色変化であり、ハイライト部からシェード部への色相、彩度、明度の変化で表す。一方、メタリック塗色の粒子感とは、メタリック塗色を１ｍ以内で表面を観察した場合に感じられるものであり、配合されている光輝性顔料の大きさによって生じるメタリック塗膜上のミクロテクスチャで表す。
【０００９】
また、コンピュータグラフィックの分野において、３次元形状を表すコンピュータグラフィック画像に材質感を付与するために、テクスチャを貼り付けるテクスチャマッピングは、古くから開発されている。
【００１０】
例えば、下記特許文献２は、２次元画像を３次元形状データにマッピングして立体形状を確認する３次元シミュレーションにおいて、２次元画像のデータを変更した場合に、変更後の３次元画像を得る方法を開示している。この方法は、２次元画像のデータを修正又は変更して、新たな２次元画像を作成する際に、前記変換テーブルの位置対応データを参照して修正又は変更された２次元画像の各点の投影面上での位置を求め、また色変化データから２次元画像の各点がどのような色に変化するかを求める方法である。
【００１１】
この特許文献２に開示の方法は、コンピュータグラフィック画像に、材質感を付与する方法であるバンプマッピングと呼ばれる方法を応用するものである。バンプマッピングとは、レンダリング（テクスチャマッピング）を行うときに、同時にバンプマップと呼ばれる、法線に対する揺らぎデータを使う方法である。それによって、平面の映像から、まるで凹凸があるかのように見える映像を簡単に作ることができる。
【００１２】
また、下記特許文献３は、テクスチャマッピング・テクスチャモザイク処理装置として、３次元モデルの表面に複数枚のテクスチャ画像を張り合わせる装置について開示している。
【００１３】
この特許文献３に開示された方法も、上記特許文献２と同様に、バンプマッピングと呼ばれる方法を応用するものである。
【特許文献１】特開２００４−２５８８５４号公報
【特許文献２】特開平６−２３１２７４号公報
【特許文献３】特開２０００−３３９４９９号公報
【発明の開示】
【発明が解決しようとする課題】
【００１４】
しかし、上記した自動車会社における塗色設計では、塗色設計が個人の経験と表現力に依存し、しばしば色の発注者である自動車会社のデザイナーと、塗料会社の調色デザイナーとの間で色質感の認識に相違が生じる場合があり、注文に合わない塗色を作成してしまう問題があった。
【００１５】
この問題を解決するために、コンピュータを用いた塗色設計が研究されているが、上記特許文献１に開示された方法では、メタリック塗色の粒子感を表示装置上で表すことができない問題がある。このメタリック塗色のコンピュータグラフィック画像は、分光測色計で測定した色の情報である色質感に基づいて作成したものであり、ミクロ的な粒子感を測定していないからである。
【００１６】
また、上記特許文献２に開示された方法では、ミクロ的な粒子感を表すためにレイトレーシングという高負荷の計算が必要なため演算速度が遅く、大容量のメモリや高速のＣＰＵが必要になるという問題がある。また、仮想のデジタルデータとして粒子感を表示することができても、表示に用いたデータ（パラメータ）を塗色設計に使用することができない問題がある。
【００１７】
また、特許文献３に開示された方法は、複数枚のテクスチャ画像を同時にマッピングすることにより、より現実味のあるコンピュータグラフィック画像を提供することが可能となるが、上記と同様に、高負荷のレイトレーシング計算が必要となり、演算速度が遅く、大容量のメモリやＣＰＵが必要になるという問題がある。また、同様に、粒子感を有するコンピュータグラフィック画像を表示することができても、表示に用いたデータ（パラメータ）を塗色設計に使用することができない問題がある。
【００１８】
そのため、現在においても、狙いとする粒子感については、口頭で述べて塗色開発を依頼しているのが現状であり、塗色開発の非効率性の問題は解決されていない。
【００１９】
従って、本発明の目的は、塗色設計で顧客との間で共通に用いることができ、画像の作成に大容量のメモリや高速のＣＰＵを必要とせず、塗色開発の効率性を向上させることができる、メタリック塗色の色質感、陰影感、及び粒子感を有するメタリック塗色画像の生成方法、装置及びプログラムを提供することにある。
【課題を解決するための手段】
【００２０】
本発明に係る粒子感を有するメタリック塗色画像の生成方法（１）は、メタリック塗色の塗板を複数の反射角度で測色し、複数の分光反射率からなる多角度分光反射率を取得するステップと、前記多角度分光反射率を用いてディジタル画像であるメタリック塗色画像を生成するステップと、前記多角度分光反射率を用いて明度を計算し、該明度に対応する明度指数を決定するステップと、前記メタリック塗色画像と所定の粒子感指数に対応するディジタル画像であるミクロテクスチャ画像とを用いて合成画像を生成するステップとを含むことを特徴としている。
【００２１】
また、本発明に係る粒子感を有するメタリック塗色画像の生成方法（２）は、上記した粒子感を有するメタリック塗色画像の生成方法（１）において、前記ミクロテクスチャ画像が、前記明度指数及び前記粒子感指数に対応するメタリック塗色が表面に塗装された色票を撮像して得られるディジタル画像であることを特徴としている。
【００２２】
また、本発明に係る粒子感を有するメタリック塗色画像の生成方法（３）は、上記した粒子感を有するメタリック塗色画像の生成方法（１）又は（２）において、前記合成画像の各画素値が、前記メタリック塗色画像の対応する画素値に０より大きく１より小さい透過率ｐを乗じて得られる値と、前記ミクロテクスチャ画像の対応する画素値に（１−ｐ）を乗じて得られる値とを加算して得られることを特徴としている。
【００２３】
また、本発明に係る粒子感を有するメタリック塗色画像の生成方法（４）は、上記した粒子感を有するメタリック塗色画像の生成方法（２）又は（３）において、前記色票の前記明度指数が３段階以上７段階以下であり、前記色票の前記粒子感指数が３段階以上７段階以下であることを特徴としている。
【００２４】
また、本発明に係る粒子感を有するメタリック塗色画像の生成方法（５）は、上記した粒子感を有するメタリック塗色画像の生成方法（２）から（４）のいずれかにおいて、前記色票が、黒色顔料と光輝性顔料とを配合して得られる塗料を塗装して得られることを特徴としている。
【００２５】
また、本発明に係る粒子感を有するメタリック塗色画像の生成方法（６）は、上記した粒子感を有するメタリック塗色画像の生成方法（５）において、前記光輝性顔料が、鱗片状アルミフレーク顔料又は鱗片状基材を酸化チタンで被覆したホワイトパール顔料であり、平均粒子径が５μｍ以上４０μｍ以下の範囲の値であることを特徴としている。
【００２６】
また、本発明に係る粒子感を有するメタリック塗色画像の生成方法（７）は、上記した粒子感を有するメタリック塗色画像の生成方法（２）から（６）のいずれかにおいて、前記ミクロテクスチャ画像の明度が、前記色票を４５度の入射光の正反射光から偏角で１５度以上２５度以下の範囲で測色した測定値であり、前記メタリック塗色画像の明度が、前記塗板の前記分光反射率を用いて１５度以上２５度以下の範囲で計算した計算値であることを特徴としている。
【００２７】
また、本発明に係る粒子感を有するメタリック塗色画像の生成方法（８）は、上記した粒子感を有するメタリック塗色画像の生成方法（７）において、前記ミクロテクスチャ画像の前記明度が、１０以上２００以下の範囲の値であることを特徴としている。
【００２８】
また、本発明に係る粒子感を有するメタリック塗色画像の生成方法（９）は、上記した粒子感を有するメタリック塗色画像の生成方法（３）から（８）のいずれかにおいて、前記ミクロテクスチャ画像が、０度の入射光に対して偏角で１５度以上２５度以下の範囲且つ５倍以上５０倍以下の倍率で前記色票を撮像して得られることを特徴としている。
【００２９】
また、本発明に係る粒子感を有するメタリック塗色画像の生成方法（１０）は、上記した粒子感を有するメタリック塗色画像の生成方法（１）から（９）のいずれかにおいて、前記分光反射率が、４５度の入射光の正反射光から偏角で１０度以上１１０度以下の範囲の５角度において測定して得られる分光反射率の測定値を用いて、回帰式及び回帰係数によって得られる角度の分光反射率であることを特徴としている。
【００３０】
また、本発明に係る粒子感を有するメタリック塗色画像の生成方法（１１）は、上記した粒子感を有するメタリック塗色画像の生成方法（１）において、前記合成画像が、前記メタリック塗色画像の明度と、近似する明度を有する前記ミクロテクスチャ画像とを用いて得られることを特徴としている。
【００３１】
また、本発明に係る粒子感を有するメタリック塗色画像の生成方法（１２）は、上記した粒子感を有するメタリック塗色画像の生成方法（３）において、前記透過率ｐの範囲が０．９≦ｐ≦０．９８であることを特徴としている。
【００３２】
また、本発明に係る粒子感を有するメタリック塗色画像の生成装置は、色票を撮像して、ディジタル画像であるミクロテクスチャ画像を取得する画像入力装置と、メタリック塗色の塗板を複数の反射角度で測色し、複数の分光反射率からなる多角度分光反射率を取得する分光測色計と、前記多角度分光反射率を用いてディジタル画像であるメタリック塗色画像を生成し、前記多角度分光反射率を用いて明度を計算し、該明度に対応する明度指数を決定し、前記メタリック塗色画像と所定の粒子感指数に対応するディジタル画像であるミクロテクスチャ画像とを用いて合成画像を生成する演算装置とを備えることを特徴としている。
【００３３】
また、本発明に係るプログラムは、粒子感を有するメタリック塗色画像の生成装置に、メタリック塗色の塗板を複数の反射角度で測色し、複数の分光反射率からなる多角度分光反射率を取得する機能と、前記多角度分光反射率を用いてディジタル画像であるメタリック塗色画像を生成する機能と、前記多角度分光反射率を用いて明度を計算し、該明度に対応する明度指数を決定する機能と、前記メタリック塗色画像と所定の粒子感指数に対応するディジタル画像であるミクロテクスチャ画像とを用いて合成画像を生成する機能とを実現させることを特徴としている。
【００３４】
また、本発明に係るコンピュータ読取可能な記録媒体は、上記のプログラムを記録していることを特徴としている。
【発明の効果】
【００３５】
本発明によれば、メタリック塗色の色質感、陰影感、及び粒子感を有するメタリック画像を生成することができる。
【００３６】
また、本発明によれば、粒子感を有するメタリック画像を塗色設計で共通に用いることができるため、担当者の間で色質感の認識に相違が生じず、注文通りの塗色を作成することができる。
【００３７】
また、本発明によれば、調色作業者が、粒子感を有するメタリック画像の合成に用いた粒子感指数及び明度指数の数値データ（パラメータ）を用いて、該当する色票作成時の顔料配合データをもとに調色作業を行うことができ、塗色開発の効率性を向上することができる。
【００３８】
また、本発明によれば、３次元コンピュータグラフィック画像に材質感を付与するために、テクスチャを貼り付ける従来のテクスチャマッピングと比較して、演算量の負荷が重い３次元の演算を伴わず、２次元の画素値の演算を用いることにより、演算量の負荷を低減することができる。
【発明を実施するための最良の形態】
【００３９】
以下、本発明に係る実施の形態を、図面を参照して説明する。
【００４０】
図１は本実施の形態に係るメタリック塗色画像生成装置の概略構成を示すブロック図である。実施の形態に係るメタリック塗色画像生成装置は、演算装置（１０１）と、表示装置（１０２）と、分光測色計（１０３）と、画像入力装置（１０４）とを備えている。演算装置（１０１）は、後述する所定の演算を実施するＣＰＵ（１１１）と、作業領域に用いるメモリ（１１２）と、外部機器とのデータの入出力を行うＩ／Ｆ部（１１３）と、各部の間でデータを伝送するバス（１１４）と、演算結果の記録に用いる記録部（１１５）と、外部からの指示を受け付ける操作部（１１６）とを備えている。画像データやプログラムの実行画面を表示する表示装置（１０２）、メタリック塗色の塗板（１０５）を測色する分光測色計（１０３）、及び色票（１０６）を撮像する画像入力装置（１０４）はそれぞれＩ／Ｆ部（１１３）を介して演算装置（１０１）と接続されている。また、ＣＰＵ（１１１）で演算された画像データ、測色された多角度分光反射率の測定値、及び撮像により得られたミクロテクスチャ画像等のデータは、電子データの形式でＩ／Ｆ部（１１３）を介して記録部（１１５）に保存される。
【００４１】
実施の形態に係るメタリック塗色画像生成装置の動作の概要を説明すると次の通りである。先ず、予め、異なる段階を持つ複数の色票（１０６）からなる粒子感見本色票集を作成し、画像入力装置（１０４）を用いて撮像した色票（１０６）のミクロテクスチャ画像を記録部（１１５）に保存し、ミクロテクスチャ画像データベースを構築する。次に、メタリック塗色の塗板（１０５）を、分光測色計（１０３）を用いて測定した、多角度分光反射率の値を取得し、これを用いてメタリック画像を作成する。次に、メタリック画像の明度と近似する明度指数及び指定した粒子感指数に対応するミクロテクスチャ画像を、ミクロテクスチャ画像データベースから検索する。最後に、ミクロテクスチャ画像とメタリック画像とを画像合成し、得られたメタリック塗色画像を表示装置（１０２）に出力する。これによって、メタリック塗色画像が表示される。
【００４２】
図２は本実施の形態に係るメタリック塗色画像生成装置を用いたミクロテクスチャ塗色画像の生成方法を説明する工程図である。以下、図２に示した工程図に基づいて、詳細に説明する。
【００４３】
以下の説明においては、ＣＰＵ（１１１）は、メモリ（１１２）を作業領域として使用して、必要なデータ（設定値、処理途中の中間データ等）を一時記憶し、記録部（１１５）に演算結果等の長期保存するデータを適宜記録する。また、処理の必要に応じて、操作部（１１６）からの入力を受け付ける。
【００４４】
第１の工程Ｓ２０１は、異なる段階を持つ複数の色票（１０６）からなる粒子感見本色票集を予め作成する工程である。本工程Ｓ２０１においては、本メタリック塗色画像生成装置を使用しない。
【００４５】
粒子感見本色票集とは、複数段階の明度ごとに、複数段階の粒子感を持つ塗色で作成した塗色見本である複数の色票（１０６）を段階的に配置した、塗料調色用の見本集である。通常、粒子感を３段階以上７段階以下、明度を３段階以上７段階以下とすることが好ましい。色票（１０６）の作成方法は、公知の方法（例えば、特開２００４−５３２６０号、特開２００４−９３５２２号記載の方法）で作成することができるのでここでは省略する。
【００４６】
まず、粒子感及び明度が異なるメタリック塗色に塗装した複数の色票（１０６）を作成する。メタリック塗色における粒子感は、配合するアルミフレーク顔料又はホワイトパールといった光輝性顔料の粒子径の大小によって調整することができる。
【００４７】
粒子感を３段階とする場合、配合する光輝性顔料の粒子径は、例えば、細かい（１０μｍ未満）、中程度（１０以上２０μｍ未満）、粗い（２０μｍ以上）の３段階とする。５段階とする場合は、細かい（１０μｍ未満）、やや細かい（１０以上１５μｍ未満）、中程度（１５以上２０μｍ未満）、やや粗い（２０以上２５μｍ未満）、粗い（２５μｍ以上）とする。通常、平均粒子系は５μｍ以上４０μｍ以下の範囲である。
【００４８】
明度は、配合する黒色顔料と光輝性顔料の比率を変更することによって調整することができる。明度には、測定角度によって、ハイライト部の明度とシェード部の明度とがあるが、ハイライト部の明度を用いるのが好ましい。すなわち、４５度の入射光の正反射光から偏角で１５度以上２５度以下の範囲の測定角度で測定した明度を使用する。ここで偏角とは、入射光の正反射光を基準線（０度）とする角度の意味である。本明細書中に記載のＬ＊２５とは、４５度の入射光の正反射光から偏角で２５度の測定角度で測定した明度を意味する。色票（１０６）のハイライト部の明度Ｌ＊２５は、分光測色計（１０３）を用いて直接測定して決定される。
【００４９】
明度を３段階とする場合、濃彩（Ｌ＊２５が２０未満）、中彩（Ｌ＊２５が２０以上７０未満）、淡彩（Ｌ＊２５が７０以上）の３段階とする。５段階とする場合は、濃彩（Ｌ＊２５が２０未満）、中濃彩（Ｌ＊２５が２０以上４０未満）、中彩（Ｌ＊２５が４０以上６０未満）、中淡彩（Ｌ＊２５が６０以上８０未満）、淡彩（Ｌ＊２５が８０以上）とする。通常、明度は１０以上２００以下の範囲の値である。
【００５０】
以上、粒子感を３〜７段階、ハイライト部の明度を３〜７段階に変化させた、合計９〜４９段階毎の９〜４９枚の色票（１０６）を作成し、これらの色票で構成された９〜４９段階の区分を持つ粒子感見本色票集を作成する。
【００５１】
第２の工程Ｓ２０２は、ミクロテクスチャ画像データベースを予め作成する工程である。
【００５２】
まず、工程Ｓ２０１で得られた粒子感見本色票集の所定枚数（９〜４９枚）の色票（１０６）を、粒子感及び明度の段階で分けられる区分毎に１枚づつ画像入力装置（１０４）を用いて撮像する。
【００５３】
撮像条件は、上記したハイライト部の明度Ｌ＊２５の測定角度にあわせて、通常、落射の条件（入射光と同じ方向）又は０度の入射光に対して偏角が１５度以上２５度以下の範囲の撮像角度とする。これらの条件であれば、光輝性顔料の粒子が光っている画像を撮像することができる。光輝性顔料が塗膜中に配向して、撮像時の照明光を受けて光っている画像を撮像可能な条件であれば特に制限はされない。
【００５４】
撮像倍率は５倍以上５０倍以下、より好ましくは３０倍以上４０倍以下とする。撮像倍率を１倍とすると、目視と同じ画像を得ることができる、しかし、その場合は、メタリック塗色に配合された光輝性顔料による粒子感を知覚することができず、後述するメタリック画像と合成しても、粒子感を知覚することができない。そのため、５倍以上５０倍以下で撮像することが好ましい。
【００５５】
次に、撮像したミクロテクスチャ画像を、ミクロテクスチャ画像毎に記録部（１１５）に保存し、データベースを作成する。画像入力装置（１０４）で撮像されたミクロテクスチャ画像の電子データは、Ｉ／Ｆ部（１１３）を介して記録部（１１５）に保存される。保存の際には、ＣＰＵ（１１１）によるデータベースの検索を可能とするために、ミクロテクスチャ画像毎に粒子感を示す粒子感指数及び明度を示す明度指数を文字データとして付与する。例えば、ミクロテクスチャ画像の電子データのファイル名に粒子感指数及び明度指数を用いると良い。
【００５６】
ミクロテクスチャ画像の色深度には、８ビットグレーを用いる。その理由は、後述するメタリック画像と合成する際に、画像の色調に影響を与えないためである。色票（１０６）は、アルミフレーク顔料又はホワイトパール等の光輝性顔料と黒色顔料のみを配合した塗料とを塗装して得られるものであるため、無彩色である。色票が無彩色であるため、グレー画像として電子データの形式で作成する。
【００５７】
最後に、ＣＰＵ（１１１）が明度、明度指数、粒子感、及び粒子感指数の入力を操作部（１１６）を介して受け付け、入力されたこれらのデータを用いて表１に示すような表を作成し、作成した表を電子データとして記録部（１１５）へ保存する。
【００５８】
【表１】
2006277555.tif 000003
【００５９】
作成した表は、後述する工程Ｓ２０５で説明する、合成に用いるミクロテクスチャ画像の粒子感の指定、及び明度指数の決定に用いる。
【００６０】
第３の工程Ｓ２０３は、メタリック塗色塗板を測色する工程である。
【００６１】
まず、工程Ｓ２０１で作成した色票（１０６）と同様に作成された、所望の色質感を持つメタリック塗色に塗装した塗板（１０５）が分光測色計（１０３）にセットされる。次に、ＣＰＵ（１１１）が分光測色計（１０３）を用いて、メタリック塗色塗板（１０５）を測色する。ＣＰＵ（１１１）は、測定により得られた多角度分光反射率の電子データを、Ｉ／Ｆ部（１１３）を介して取得し、記録部（１１５）に保存する。多角度分光反射率は、受光角度によってハイライト部の分光反射率とシェード部の分光反射率とに分けられる。ハイライト部の分光反射率の測定角度としては、ＡＳＴＭ及びＩＳＯの規格から１５度以上２５度以下の範囲を採用するのが好ましい。
【００６２】
第４の工程Ｓ２０４は、メタリック画像を作成する工程である。工程Ｓ２０３で得られた多角度分光反射率のデータを演算し、メタリック画像のＲＧＢ値を求める。本工程以後においては、特に断りがない限りＣＰＵ（１１１）が行う処理として説明する。
【００６３】
ここで、本工程以後に用いる一例のプログラムについて説明する。図３〜図６は、本実施の形態に係るメタリック塗色画像生成装置において使用するプログラムの機能モジュール構成及び各機能モジュールを示す一例のフローチャートである。図３に一例として示すプログラムは、メタリック画像作成モジュール（Ａ）、ミクロテクスチャ画像読込モジュール（Ｂ）、画像合成モジュール（Ｃ）、及び画像表示モジュール（Ｄ）の４つの機能モジュールが組み合わされて機能する。プログラムは予め記録部（１１５）に記録されており、ＣＰＵ（１１１）に所定の処理を実施させることができる。即ち、ＣＰＵ（１１１）は、図４〜図６に一例として示す各機能モジュール（Ａ）〜（Ｄ）の概略フローチャートの手順に従い、メモリ（１１２）を共有して処理を行う。
【００６４】
先ず、図４に示すフローチャートに従って（機能モジュール（Ａ）の機能）、工程Ｓ２０３での測色により得られた多角度分光反射率のデータを演算する。多角度分光反射率のデータを記録部（１１５）から読み出し（Ｓ４１）、データの測定角度が１度刻みか否かを判断する（Ｓ４２）。データの測定角度が１度刻みである場合は、そのまま測定した多角度分光反射率のデータをＲＧＢ値へ変換する（Ｓ４４及びＳ４５）。変換手順は次の通りである。まず、ＪＩＳ  Ｚ８７０１記載の方法を用いて、測定した多角度分光反射率をＸＹＺ表色系の色度座標ＸＹＺに変換する（Ｓ４４）。次に、ＣＩＥ（国際照明委員会）が定義する色度座標ＸＹＺからＲＧＢへ変換する式を用いて、メタリック画像のＲＧＢ値を得る（Ｓ４５）。得られたメタリック画像のＲＧＢ値を記録部（１１５）へ保存する（Ｓ４６）。
【００６５】
一方、データの測定角度が１度刻みでない場合は、ＲＧＢ値へ変換する前に、図４に示すフローチャートに従って（機能モジュール（Ａ）の機能）、予測回帰式を用いた演算によるデータの補間をする。まず、公知の方法（例えば特開平１０−１００４５号）で、予め５角度の反射率の回帰式から任意の角度の分光反射率を、予測回帰式を用いてハイライト部からシェード部までの角度について計算する（Ｓ４３）。５角度の測定角度は、４５度の入射光に対して正反射光から偏角で１０度以上１１０度以下の範囲が好ましい。次に、この計算で得られた測定角度が１度刻みの分光反射率を用いて、上記したステップ（Ｓ４４、Ｓ４５、及びＳ４６）により、メタリック画像のＲＧＢ値を計算して記録部へ保存する。
【００６６】
第５の工程Ｓ２０５は、ミクロテクスチャ画像を読み込む工程である。付与したい明度指数と粒子感指数とを決定し、記録部（１１５）に作成されたミクロテクスチャ画像データベースを検索し、検索条件に該当するミクロテクスチャ画像を読み込む。
【００６７】
まず、図５に示すフローチャートに従って（機能モジュール（Ｂ）の機能）、工程Ｓ２０３で測定したメタリック塗色の多角度分光反射率のデータを記録部（１１５）から読み出し（Ｓ５１）、多角度分光反射率のうち、ハイライト部の分光反射率から、メタリック塗色の明度Ｌ＊２５を計算によって求める（Ｓ５２及びＳ５３）。計算手順は次の通りである。まず、ＪＩＳ  Ｚ８７０１記載の方法を用いて、多角度分光反射率をＸＹＺ表色系の色度座標ＸＹＺに変換する（Ｓ５２）。次に、ＪＩＳ  Ｚ８７２９で規定する式を用いて明度Ｌ＊２５を計算し（Ｓ５３）、記録部（１１５）に記録された表１を参照して、得られた明度Ｌ＊２５に対応する明度指数の値を決定する（Ｓ５４）。
【００６８】
粒子感指数については、例えばＣＰＵ（１１１）が操作部（１１６）を介して所定の値の入力を受け付ける（Ｓ５５）。例えば、オペレータがメタリック画像に付与したい所望の粒子感指数を、表１を参照して決定し、操作部（１１６）から入力する。
【００６９】
ＣＰＵ（１１１）は、決定した粒子感指数及び明度指数を検索条件として用いて、工程Ｓ２０２で記録部（１１５）に作成したミクロテクスチャ画像データベースを検索する（Ｓ５６）。検索されたミクロテクスチャ画像は、オペレータが付与したい粒子感を持ち、且つメタリック塗色の明度Ｌ＊２５とハイライト部の明度が近似したミクロテクスチャ画像である。
【００７０】
また、決定した粒子感指数及び明度指数のデータ（パラメータ）は、後述する塗色設計に用いられる。
【００７１】
第６の工程Ｓ２０６は、メタリック画像にミクロテクスチャ画像を合成する工程である。
【００７２】
ここで、メタリック画像は、ミクロテクスチャ画像を合成されても、メタリック塗色の色質感が変化しないことが望ましい。そのため、メタリック画像のハイライト部の明度Ｌ＊２５（測定値である多角度分光反射率からの計算値）と、ミクロテクスチャ画像のハイライト部の明度Ｌ＊２５（分光測色計による直接測定値）は、近似であることが好ましい。ハイライト部の明度Ｌ＊２５を近似させることにより、メタリック塗色の色質感の変化を最小限にすることができる。
【００７３】
以下、合成手順を、それぞれの画像データが画素毎のＲＧＢ値として保存されている場合を例にあげて説明する。他の形式の画像データとして保存されている場合は、画像を合成する前に予めＲＧＢ値に変換する必要がある。
【００７４】
まず、図６に示すフローチャートに従って（機能モジュール（Ｃ）の機能）、検索条件に該当するミクロテクスチャ画像のＲＧＢ値と、メタリック画像のＲＧＢ値を記録部（１１５）からメモリ（１１３）に読み込む（Ｓ６１及びＳ６２）。次に、メタリック画像のＲＧＢ値と、ミクロテクスチャ画像のＲＧＢ値との画像合成を行う（Ｓ６３）。画像合成の演算手順は次の通りである。メタリック画像をＡ、ミクロテクスチャ画像をＢ、合成後の粒子感付与メタリック画像をＣとすると、ＣＰＵ（１１１）は、画像Ｃの画素毎のＲＧＢ値を、以下の数式で演算することにより得ることができる。
【００７５】
Ｒ（Ｃ）＝ｐＲ（Ａ）＋（１−ｐ）Ｒ（Ｂ）
Ｇ（Ｃ）＝ｐＧ（Ａ）＋（１−ｐ）Ｇ（Ｂ）
Ｂ（Ｃ）＝ｐＢ（Ａ）＋（１−ｐ）Ｂ（Ｂ）
ここで、
Ｒ（Ｃ）、Ｇ（Ｃ）、Ｂ（Ｃ）は、それぞれ画像ＣのＲデータ、Ｇデータ、Ｂデータを、
Ｒ（Ａ）、Ｇ（Ａ）、Ｂ（Ａ）は、それぞれ画像ＡのＲデータ、Ｇデータ、Ｂデータを、
Ｒ（Ｂ）、Ｇ（Ｂ）、Ｂ（Ｂ）は、それぞれ画像ＢのＲデータ、Ｇデータ、Ｂデータを意味する。
【００７６】
ｐは、ミクロテクスチャ画像の透過率であって、０＜ｐ＜１の範囲の値である。０．９０≦ｐ≦０．９８の範囲内とするのが好ましく、０．９４≦ｐ≦０．９６の範囲内とすることがより好ましい。透過率ｐが小さいと、ミクロテクスチャ画像の寄与が大きくなり過ぎて、合成後の画像における色質感が目立たなくなる。逆に、透過率ｐが大きいとミクロテクスチャ画像の寄与が小さくなり過ぎて、合成後の粒子感付与メタリック画像における粒子感が目立たなくなってしまう。透過率の好ましい数値は、様々なメタリック塗色で調査した結果より、これらの問題点が生じにくい数値として決定すればよい。
【００７７】
第７の工程Ｓ２０７は、演算により得られた粒子感付与メタリック画像を、表示装置（１０２）に表示する工程である。図６に示すフローチャートに従って（機能モジュール（Ｄ）の機能）、演算装置（１０１）のメモリ（１１２）上に存在する、工程Ｓ２０６で作成した粒子感付与メタリック画像のＲＧＢ値を表示装置（１０２）に表示する（Ｓ６４）。
【００７８】
表示された粒子感付与メタリック画像は、オペレータがメタリック塗色の色質感、陰影感、及び粒子感を知覚することが可能な画像である。これらの色質感、陰影感、及び粒子感を総合的に判断したものがメタリック塗色の意匠性である。表示された粒子感付与メタリック画像を観察することによって、塗色設計を行う自動車会社のデザイナーや技術者は、メタリック塗色の意匠性を評価することができる。一方、塗料会社のデザイナーや技術者は、表示された粒子感付与メタリック画像の色質感や粒子感の情報をもとにして、メタリック塗色を作成し、顧客（自動車会社のデザイナーや技術者）に提案することができる。
【００７９】
以上、本実施の形態を説明したが、他の実施の形態によると、工程Ｓ２０３で測色した多角度分光反射率、工程Ｓ２０２で作成したミクロテクスチャ画像及びミクロテクスチャ画像データベース、並びに工程Ｓ２０６で作成した粒子感付与メタリック画像等の各工程で作成する中間データを、電子データの形式であらかじめ記録部（１１５）に格納しておくことで、これらの電子データを自由に組み合わせた実施が可能である。
【００８０】
例えば、得られた粒子感付与メタリック画像の粒子感が所望のものと異なる場合は、工程Ｓ２０５でミクロテクスチャ画像の検索条件を変更して、更に異なる粒子感を指定して、粒子感付与メタリック画像を新たに合成して得ることができる。メタリック塗色の色質感や、陰影感を変更したい場合には、工程Ｓ２０４で作成するメタリック画像に代えて、記録部（１１５）に保存された、異なるメタリック塗色の多角度分光反射率から演算したメタリック画像と、ミクロテクスチャ画像とを合成することができる。また、工程Ｓ２０６で作成した粒子感付与メタリック画像のＲＧＢ値を記録部（１１５）に保存しておくと、工程Ｓ２０７を実施することで、工程Ｓ２０４〜Ｓ２０６の手順を繰り返すことなく、粒子感付与メタリック画像を表示装置（１０２）に表示することができる。
【００８１】
さらに、他の実施の形態によると、本発明はリモートホストでの実施が可能である。図１に示された外部の演算装置（１２１）は、演算装置（１０１）と同等の機能を備え、広域ネットワーク（１０７）を介して記録部（１１５）と接続されている。また、外部の表示装置（１２２）は、表示装置（１０２）と同等の機能を備えており、外部の演算装置（１２１）と接続されている。記録部（１１５）は広域ネットワーク（１１５）を介して外部の演算装置（１２１）よりアクセス可能である。
【００８２】
これにより、本実施の形態で説明したスタンドアロンでの実施のみならず、リモートホスト（１２１）での、これらの電子データを自由に組み合わせた実施が可能である。例えば、まず、塗料会社のデザイナーが、自社にてあらかじめ記録部（１１５）に上記必要な電子データを保存しておく。次に、自動車会社のデザイナーは、外部の演算装置（１２１）、外部の表示装置（１２２）、及び広域ネットワークを介してアクセス可能になった記録部（１１５）に保存された電子データを用いて、自動車会社にて自由にデザイン業務を実施することが可能となる。
【００８３】
また、本実施の形態に用いられる各装置及び電子データについては、記載の内容に限定されるものではない。
【００８４】
演算装置（１０１）及び外部の演算装置（１２１）には、高価な３次元グラフィック作成用コンピュータではなく、パーソナルコンピュータを用いることができる。
【００８５】
表示装置（１０２）及び外部の表示装置（１２２）は、３２，７６８色以上を表現可能な表示装置であることが好ましい。表示能力が３２，７６８色以上であれば、表示する画像の色数を削減しても目視的に自然画に見えるためである。特に、一般にフルカラーと称する約１６７７万色を表現可能な表示装置は、色の変化を表示する能力が優れており、好ましい。
【００８６】
分光測色計（１０３）には、特に限定されるものではないが、入射角度及び受光角度を１度刻みで変更可能なＧＣＭＳ（村上色彩研究所社製）や携帯型分光測色計：ＭＡ６８ＩＩ（米国ｘ−ｒｉｔｅ社製）を使用する。ＭＡ６８ＩＩは、入射角度を４５度、受光角度を正反射光からの偏角として１５、２５、４５、７５、及び１１０度の５角度で測色するものであり、短時間で多量の測色ができるため好ましい。
【００８７】
画像入力装置（１０４）には、イメージスキャナ、デジタル顕微鏡、デジタルカメラ、電子顕微鏡等を使用することができる。
【００８８】
ミクロテクスチャ画像の色数には、フルカラーを用いることができる。干渉色を発現する光輝性顔料を配合したメタリック塗色の表面を高倍率で観察すると、光輝性顔料の表面において、部位ごとに異なる干渉色が生じていることを知覚することが可能である。従って、色数をフルカラーとすることで、粒子感だけではなく、光輝性顔料による干渉色の発現を、ミクロテクスチャ画像とメタリック画像とを合成して得られた粒子感付与メタリック画像によって表すことができる。
【００８９】
ミクロテクスチャ画像の画像フォーマットには、広く一般に利用されているＴＩＦＦ、ＢＭＰ、ＪＰＥＧ、ＧＩＦ、及びＰＮＧ等のラスタ画像が好ましい。また、ミクロテクスチャ画像がグレー画像の場合は、ＲＧＢ値の平均値を読み取ることができればよいため、ベクトル画像であるＰＩＣＴ、ＥＰＳ（拡張ポストスクリプト）、ＳＶＧ、ＰＤＦ等の画像フォーマットも用いることができる。
【００９０】
ミクロテクスチャ画像と、合成するメタリック画像の大きさが等しい場合においては、そのまま演算してこれらの画像を合成することができる。これらの画像の大きさが異なっている場合においては、ミクロテクスチャ画像の大きさをメタリック画像の大きさに合わせ、その後に合成することができる。
【００９１】
観察者が色票（１０６）を至近距離から観察したような、粒子感が大きく見えるミクロテクスチャ画像を画像合成に用いる場合は、ミクロテクスチャ画像及びメタリック画像、それぞれの画像を予め拡大しておいて、さらに一定面積の画像を切り抜いて、切り抜いた画像同士を合成して粒子感付与メタリック画像を得ることができる。
【実施例】
【００９２】
以下に、実施例を記載して本発明の特徴をより明確に説明する。
【００９３】
（１）粒子感見本色票集の作成
工程Ｓ２０１に従って、表１に示す明度指数５段階、粒子感指数６段階の合計３０段階の区分を持つ３０枚の色票からなる粒子感見本色票集を作成した。
【００９４】
明度を以下の５段階（暗い順にＬ１０、Ｌ３０、Ｌ５０、Ｌ７０、Ｌ９０）とした。この数値は、Ｌ＊２５の値であり、分光測色計（ミノルタ社製、ＣＭ５１２ｍ３）で測定した、測定角度２５度での明度である。明度の調整は、塗料に配合する黒色顔料の量で調整した。
【００９５】
粒子感を以下の６段階（１＝非常に細かい、２＝細かい、３＝やや細かい、４＝やや粗い、５＝粗い、６＝非常に粗い）とした。粒子感の調整は、塗料に配合するアルミフレーク顔料又はホワイトパール顔料の粒子径で調整した。
【００９６】
また、作成したそれぞれの色票のサンプル名を、明度指数と粒子感指数とに対応させて、Ｌ１０−Ｘ、Ｌ３０−Ｘ、Ｌ５０−Ｘ、Ｌ７０−Ｘ、Ｌ９０−Ｘとした。Ｌは明度指数であり、例えば、Ｌ１０はＬ＊２５がおよそ１０であることを意味する。Ｘは粒子感指数であり、１〜６の数字であって、番号が大きいほど粒子感が大きいことを意味する。
【００９７】
（２）ミクロテクスチャ画像データベースの作成
工程Ｓ２０２に従って、ＣＣＤカメラを使用して、（１）で用意した色票の撮像を行った。反射画像の倍率を２５倍として各色票を撮像し、横５１２ピクセル×縦５１２ピクセルの８ビット階調のグレー画像を得た。得られた画像の中心付近の横２５６ピクセル×縦４００ピクセル領域を、ファイル名を上記色票のサンプル名と対応させて、例えば、明度指数Ｌ９０、粒子感指数６のミクロテクスチャ画像では、Ｌ９０−６とし、ＪＰＥＧ画像として記録部に保存した。得られた色票を段階毎に分類したミクロテクスチャ画像を図７に示す。また、操作部を用いて表１のデータを演算装置に入力し、得られたミクロテクスチャ画像と共に記録部に保存した。
【００９８】
（３）デザイン業務の実施
まず、工程Ｓ２０３に従って、中粒径（平均粒径１４μｍ）のアルミフレーク顔料を１５ＰＷＣ（Ｐｉｇｍｅｎｔ  Ｗｅｉｇｈｔ  Ｃｏｎｃｅｎｔｒａｔｉｏｎ）含むメタリック塗色の塗板を作成した。この塗板を分光測色計（米国Ｘ−Ｒｉｔｅ社製、ＭＡ６８ＩＩ）で測色し、多角度分光反射率のデータを得た。得られた多角度分光反射率のデータを用いて、工程Ｓ２０４に従って演算し、図８に示す横１２８ピクセル×縦２００ピクセルのメタリック画像Ａを得た。
【００９９】
次に、工程Ｓ２０５に従って、プログラムを用いてメタリック塗色のハイライト部（正反射光に対して２５度）の明度であるＬ＊２５を計算し、明度指数を画面に表示させると、Ｌ＊２５＝１１０、明度指数＝Ｌ９０と画面に表示された。粒子感指数を入力するために、画面に表１の内容を出力し、実際の自動車外板の粒子感をイメージして、好ましいと思われる粒子感指数"６（非常に粗い）"をプログラムに入力した。
【０１００】
プログラムを用いて、記録部に構築したミクロテクスチャ画像データベースから、明度指数Ｌ９０、粒子感指数６の画像Ｌ９０−６．ｊｐｇを検索し、画像データを読み込んだ。データベースにおける画像の大きさは２５６ピクセル×４００ピクセルであるため、画像を１／２にプログラム内部で縮尺して、図８に示すミクロテクスチャ画像Ｂを得た。
【０１０１】
次に、工程Ｓ２０６に従ってプログラムを用いてメタリック画像Ａとミクロテクスチャ画像Ｂとの合成を行ない、図８に示す粒子感付与メタリック画像Ｃを得た。画像フォーマットがＲＧＢではないため、合成を行う前に、ミクロテクスチャ画像Ｂの画像フォーマットをＪＰＥＧからＲＧＢへと変換した。粒子感付与メタリック画像Ｃの任意の画素におけるＲＧＢ値はそれぞれ以下の数式によって求め、画像合成の演算を行った。
【０１０２】
Ｃ画像のＲデータ＝０．９４×（Ａ画像のＲデータ）＋（１．０−０．９４）×（Ｂ画像のＲデータ）
Ｃ画像のＧデータ＝０．９４×（Ａ画像のＧデータ）＋（１．０−０．９４）×（Ｂ画像のＧデータ）
Ｃ画像のＢデータ＝０．９４×（Ａ画像のＢデータ）＋（１．０−０．９４）×（Ｂ画像のＢデータ）
【０１０３】
最後に、工程Ｓ２０７に従って得られた粒子感付与メタリック画像Ｃを画面に出力して評価し、ほぼイメージに合う粒子感であると判断して、得られたメタリック画像Ｃの画像データを記録部に保存して、デザイン業務を終了した。
【０１０４】
（４）調色作業
得られた粒子感付与メタリック画像、明度指数、及び粒子感指数の情報を基に調色作業を行う。まず、プログラムを起動して、工程Ｓ２０７の手順で、（３）の工程Ｓ２０６で作成し、記録部に保存しておいた粒子感付与メタリック画像を画面に表示する。次に、画面に表示された粒子感付与メタリック画像の色質感、陰影感及び粒子感を、実際に塗料を使用して実現するため、粒子感見本色票集のＬ９０−６に該当する色票の配合データをもとに調色を行った。最初に用いた中粒径のアルミフレークの種類を変え、中粒径のアルミフレークを８ＰＷＣに大粒径のアルミフレーク（平均粒径２５μｍ）を８ＰＷＣ加えた塗料を作成し、作成したメタリック塗料が画面に表示された粒子感付与メタリック画像と同一の粒子感、色質感、及び陰影感を持つことを確認して、調色作業を終了した。
【０１０５】
以上、本実施例に記載の手順で本発明を行うことにより、塗色設計で共通に用いることができる粒子感を有するメタリック画像を生成することができた。また、この粒子感を有するメタリック画像の合成に用いた数値データを用いて、該当する色票作成時の顔料配合データをもとに調色作業を行うことができた。これにより、担当者間の認識の相違が無くなり、塗色開発を効率的に行うことができるようになった。
【図面の簡単な説明】
【０１０６】
【図１】本実施の形態に係るメタリック塗色画像生成装置の概略構成を示すブロック図である。
【図２】本実施の形態に係るメタリック塗色画像生成装置を用いたミクロテクスチャ塗色画像の生成方法を説明する工程図である。
【図３】本実施の形態に係るメタリック塗色画像生成装置において使用するプログラムの機能モジュール構成を示す一例のフローチャートである。
【図４】機能モジュールＡを示す一例のフローチャートである。
【図５】機能モジュールＢを示す一例のフローチャートである。
【図６】機能モジュールＣを示す一例のフローチャートである。
【図７】本実施例に係る色票を段階毎に分類したミクロテクスチャ画像を示す図である。
【図８】本実施例に係るメタリック画像Ａ、ミクロテクスチャ画像Ｂ、及び粒子感付与メタリック画像Ｃを示す図である。
【符号の説明】
【０１０７】
１０１  演算装置
１０２  表示装置
１０３  分光測色計
１０４  画像入力装置
１０５  メタリック塗色塗板
１０６  色票
１０７  広域ネットワーク
１１１  ＣＰＵ
１１２  メモリ
１１３  Ｉ／Ｆ部
１１４  バス
１１５  記録部
１１６  操作部
１２１  外部の演算装置
１２２  外部の表示装置
【図１】
2006277555.tif 000004
【図２】
2006277555.tif 000005
【図３】
2006277555.tif 000006
【図４】
2006277555.tif 000007
【図５】
2006277555.tif 000008
【図６】
2006277555.tif 000009
【図７】
2006277555.tif 000010
【図８】
2006277555.tif 000011